ПЛАЗМЕННАЯ ИНДИКАТОРНАЯ ПАНЕЛЬ И СПОСОБ ЕЕ ИЗГОТОВЛЕНИЯ

1. Плазменная индикаторная панель, имеющая первую подложку и вторую подложку, которые расположены одна напротив другой с образованием между ними разрядного пространства и которые взаимно уплотнены вдоль их кромок, при этом первая подложка включает в себя электроды и диэлектрический слой, расположенные в указанном порядке, в которой
на поверхности диэлектрического слоя, которая обращена к разрядному пространству, размещен поверхностный слой, изготовленный из металлического оксида, данный металлический оксид выбирают из по меньшей мере оксида магния, оксида кальция, оксида бария и оксида стронция, и
на поверхности поверхностного слоя, обращенной к разрядному пространству, размещен порошок, включающий в себя одну или несколько частиц оксида магния каждая из которых имеет грань кристалла с кристаллографической ориентацией (100), грань кристалла с кристаллографической ориентацией (110) и грань кристалла с кристаллографической ориентацией (111).
2. Плазменная индикаторная панель по п.1, в которой часть каждой частицы, включенной в порошок из частиц оксида магния, заделана в поверхностный слой таким образом, что частицы по существу открыты в разрядное пространство.
3. Плазменная индикаторная панель по п.1, в которой каждая частица оксида магния имеет гексаэдрическую структуру с по меньшей мере одной секущей поверхностью и по меньшей мере одной наклонной поверхностью.
4. Плазменная индикаторная панель по п.3, в которой каждая частица оксида магния имеет основную поверхность, которая является гранью кристалла с кристаллографической ориентацией (100), секущую поверхность, которая является гранью кристалла с кристаллографической ориентацией (111), и наклонную поверхность, которая является гранью кристалла с кристаллографической ориентацией (110).
5. Плазменная индикаторная панель по п.1, в которой каждая частица оксида магния имеет октаэдрическую структуру с по меньшей мере одной секущей поверхностью и по меньшей мере одной наклонной поверхностью.
6. Плазменная индикаторная панель по п.5, в которой каждая частица оксида магния имеет основную поверхность, которая является гранью кристалла с кристаллографической ориентацией (111), секущую поверхность, которая является гранью кристалла с кристаллографической ориентацией (100), и наклонную поверхность, которая является гранью кристалла с кристаллографической ориентацией (110).
7. Плазменная индикаторная панель по п.1, в которой каждая частица оксида магния является гексаикосаэдром, который имеет шесть поверхностей, каждая из которых является гранью кристалла с кристаллографической ориентацией (100), двенадцать поверхностей, каждая из которых является гранью кристалла с кристаллографической ориентацией (110), и восемь поверхностей, каждая из которых является гранью кристалла с кристаллографической ориентацией (111).
8. Плазменная индикаторная панель по п.7, в которой каждая частица оксида магния имеет основную поверхность, которая является гранью кристалла с кристаллографической ориентацией (111), наклонную поверхность, которая является гранью кристалла с кристаллографической ориентацией (110), и секущую поверхность, которая является гранью кристалла с кристаллографической ориентацией (100).
9. Плазменная индикаторная панель по п.7, в которой каждая частица оксида магния имеет основную поверхность, которая является гранью кристалла с кристаллографической ориентацией (100), наклонную поверхность, которая является гранью кристалла с кристаллографической ориентацией (110), и секущую поверхность, которая является гранью кристалла с кристаллографической ориентацией (111).
10. Плазменная индикаторная панель по п.1, в которой частицы оксида магния сформированы обжигом предшественника оксида магния.
11. Плазменная индикаторная панель по п.1, в которой диаметр каждой частицы оксида магния составляет 300 нм или более.
12. Плазменная индикаторная панель по п.1, в которой порошок также включает в себя одну или несколько частиц оксида магния, каждая из которых имеет грань кристалла с кристаллографической ориентацией (100) и грань кристалла с кристаллографической ориентацией (111).
13. Плазменная индикаторная панель, имеющая первую подложку и вторую подложку, которые расположены одна напротив другой с образованием между ними разрядного пространства, и которые взаимно уплотнены вдоль их кромок, при этом первая подложка включает в себя электроды и диэлектрический слой, расположенные в указанном порядке, в которой на поверхности диэлектрического слоя, обращенной к разрядному пространству, или над ней размещен порошок, включающий в себя одну или несколько частиц оксида магния, каждая из которых имеет грань кристалла с кристаллографической ориентацией (100), грань кристалла с кристаллографической ориентацией (110) и грань кристалла с кристаллографической ориентацией (111).
14. Плазменная индикаторная панель по п.13, в которой каждая частица оксида магния имеет гексаэдрическую структуру с по меньшей мере одной секущей поверхностью и по меньшей мере одной наклонной поверхностью.
15. Плазменная индикаторная панель по п.14, в которой каждая частица оксида магния имеет основную поверхность, которая является гранью кристалла с кристаллографической ориентацией (100), секущую поверхность, которая является гранью кристалла с кристаллографической ориентацией (111), и наклонную поверхность, которая является гранью кристалла с кристаллографической ориентацией (110).
16. Плазменная индикаторная панель по п.13, в которой каждая частица оксида магния имеет октаэдрическую структуру с по меньшей мере одной секущей поверхностью и по меньшей мере одной наклонной поверхностью.
17. Плазменная индикаторная панель по п.16, в которой каждая частица оксида магния имеет основную поверхность, которая является гранью кристалла с кристаллографической ориентацией (111), секущую поверхность, которая является гранью кристалла с кристаллографической ориентацией (100), и наклонную поверхность, которая является гранью кристалла с кристаллографической ориентацией (110).
18. Плазменная индикаторная панель по п.13, в которой каждая частица оксида магния является гексаикосаэдром, который имеет шесть поверхностей, каждая из которых является гранью кристалла с кристаллографической ориентацией (100), двенадцать поверхностей, каждая из которых является гранью кристалла с кристаллографической ориентацией (110), и восемь поверхностей, каждая из которых является гранью кристалла с кристаллографической ориентацией (111).
19. Плазменная индикаторная панель по п.18, в которой каждая частица оксида магния имеет основную поверхность, которая является гранью кристалла с кристаллографической ориентацией (111), наклонную поверхность, которая является гранью кристалла с кристаллографической ориентацией (110), и секущую поверхность, которая является гранью кристалла с кристаллографической ориентацией (100).
20. Плазменная индикаторная панель по п.18, в которой каждая частица оксида магния имеет основную поверхность, которая является гранью кристалла с кристаллографической ориентацией (100), наклонную поверхность, которая является гранью кристалла с кристаллографической ориентацией (110), и секущую поверхность, которая является гранью кристалла с кристаллографической ориентацией (111).
21. Плазменная индикаторная панель по п.13, в которой частицы оксида магния сформированы обжигом предшественника оксида магния.
22. Плазменная индикаторная панель по п.13, в которой диаметр каждой частицы оксида магния составляет 300 нм или более.
23. Плазменная индикаторная панель по п.13, в которой порошок также включает в себя одну или несколько частиц оксида магния, каждая из которых имеет грань кристалла с кристаллографической ориентацией (100) и грань кристалла с кристаллографической ориентацией (111).